(57)【要約】【課題】  高精細で、密着性も良く、更に現像残渣のない、感光性樹脂組成物、それを用いたフォトスペーサーを有するカラーフィルタの製造方法及びカラー表示装置を提供する【解決手段】  （Ａ）エチレン性不飽和基を有するアクリル樹脂、（Ｂ）光重合性化合物、（Ｃ）光重合開始剤、（Ｄ）有機溶剤、及び（Ｅ）エチレン性不飽和基を有するリン酸エステル、とを含有する感光性樹脂組成物。前記（Ａ）成分であるエチレン性不飽和基を有するアクリル樹脂が、重量平均分子量が３，０００〜２００，０００であり、ジシクロ環または、トリシクロ環を有するモノマー３〜７０質量％、水酸基を有するモノマー５〜５０質量％、及びＮ−置換マレイミド基を有するモノマー５〜５０質量％を含有するモノマー成分を重合して得られる重合体（ａ）に、一般式（１）で表されるエチレン性不飽和基含有イソシアネートを１〜３０質量％付加させた重合体である前記の感光性樹脂組成物。【選択図】  なし【特許請求の範囲】
【請求項１】
（Ａ）エチレン性不飽和基を有するアクリル樹脂、（Ｂ）光重合性化合物、（Ｃ）光重合開始剤、（Ｄ）有機溶剤、及び（Ｅ）エチレン性不飽和基を有するリン酸エステル、とを含有する感光性樹脂組成物。
【請求項２】
前記（Ａ）成分であるエチレン性不飽和基を有するアクリル樹脂が、重量平均分子量が３，０００〜２００，０００であり、ジシクロ環または、トリシクロ環を有するモノマー３〜７０質量％、水酸基を有するモノマー５〜５０質量％、及びＮ−置換マレイミド基を有するモノマー５〜５０質量％を含有するモノマー成分を重合して得られる重合体（ａ）に、下記一般式（１）で表されるエチレン性不飽和基含有イソシアネートを１〜３０質量％付加させた重合体である請求項１に記載の感光性樹脂組成物。
【化１】
2010237449.tif 000011
（一般式（１）中、Ｒ１は、水素原子またはメチル基を示し、Ｘは炭素数２〜６個の直鎖状または分岐鎖状のアルキレン基、または−Ｒ２−ＯＣＯＮＨ−Ｒ３−を示し、該Ｒ２は、炭素数２〜６個の直鎖状または分岐鎖状のアルキレン基を示し、Ｒ３は、ジイソシアネート化合物の残基を示す。）
【請求項３】
前記（Ｅ）成分であるエチレン性不飽和基を有するリン酸エステルが、一般式（２）で表される化合物である請求項１又は２に記載の感光樹脂組成物。
【化２】
2010237449.tif 000012
（一般式（２）中、Ｒ４は、水素またはメチル基を示し、Ｒ５は、炭素数１〜５のアルキレン基を示し、ｎは０〜５の整数を示し、ａは１〜３の整数を示す。）
【請求項４】
請求項１〜３のいずれか一項に記載の感光性樹脂組成物を用いて、カラーフィルタ上に感光性樹脂組成物を設け、フォトマスクを通して活性光線を照射し、現像することにより基板上にフォトスペーサーを形成することを特徴とするカラーフィルタの製造方法。
【請求項５】
請求項４に記載の方法により製造されたカラーフィルタを有するカラー表示装置。
【発明の詳細な説明】
【技術分野】
【０００１】
本発明は、アルカリ現像可能な感光性樹脂組成物、それを用いたカラーフィルタ製造方法及びカラー表示装置に関し、詳しくは現像残渣がなく、ガラス基板やＩＴＯ基板への密着性が良いフォトスペーサーを形成することができる感光性樹脂組成物、カラーフィルタの製造方法及びカラー表示装置に関する。
【背景技術】
【０００２】
液晶表示パネルには、従来から、２枚の基板間の間隔（セルギャップ）を一定に保つため、所定の粒径を有するガラスビーズ、プラスチックビーズなどの直径４〜５μｍ程度のスペーサー粒子が使用されているが、これらスペーサー粒子は、ガラス基板などの透明基板上にランダムに散布されるため、赤（Ｒ）、緑（Ｇ）及び青（Ｂ）画素形成領域にスペーサー粒子が存在すると、光漏れや入射光が散乱を受け、液晶パネルのコントラストが低下するという問題があった。
そこで、これらの問題を解決するために、スペーサーをフォトリソグラフィーにより形成する方法が採用されるようになってきた（柱状スペーサー、カラムスペーサー、ポストスペーサー、フォトスペーサーなどと呼ばれる）。この方法は、感放射線性樹脂組成物を基板上に塗布し、所定のマスクを介して紫外線を露光したのち現像して、ドット状やストライプ状のスペーサーを形成するものであり、画素形成領域以外の所定の場所、たとえばカラーフィルタ上のブラックマトリックス上にのみスペーサーを形成することができるため、光漏れやコントラストの低下の問題は解決される。
また、液晶表示装置の高品位化が進んでおり、スペーサーの小径化やスペーサー形状の順テーパ化、密着性向上、及び現像残渣がないことが求められている。
従来の密着性を向上させる技術としては、カラーフィルタ用硬化組成物ではシランカップリング剤を用いる方法（特許文献１，２）が提案されている。
【先行技術文献】
【特許文献】
【０００３】
【特許文献１】特開平１１−３８２２６号公報
【特許文献２】特許第２８７４０９１号公報
【発明の概要】
【発明が解決しようとする課題】
【０００４】
しかしながら、シランカップリング剤では、樹脂組成物の官能基がカップリング剤と反応してしまうために増粘し、また密着性も低下するなど、経時安定性が悪い事がわかっている。
また、高精細化により添加される開始剤量が少量となっていくために、光硬化不足が原因となり、スペーサー形状の逆テーパ化やスペーサーの剥離が見られる。
さらには、液晶表示装置の製造工程中に、溶剤、酸またはアルカリ溶液などによる浸漬処理が行われ、これらの処理に対して耐性を有することが必要となっている。
これらのことから、フォトスペーサーは高精細、高密着性、現像残渣がなく、且つ信頼性も高い事が要求される。
本発明の目的は、上記のような状況から、カラーフィルタの製造において、高精細で、密着性も良く、更に現像残渣のない、感光性樹脂組成物、それを用いたフォトスペーサーを有するカラーフィルタの製造方法及びカラー表示装置を提供することである。
【課題を解決するための手段】
【０００５】
本発明者らは、前記目的を達成するために鋭意研究を重ねた結果、高精細で、密着性も良く、更に現像残渣のない以下の組成の感光性樹脂組成物を見出した。
即ち、本発明は、（Ａ）エチレン性不飽和基を有するアクリル樹脂、（Ｂ）光重合性化合物、（Ｃ）光重合開始剤、（Ｄ）有機溶剤、及び（Ｅ）エチレン性不飽和基を有するリン酸エステル、とを含有する感光性樹脂組成物に関する。
前記エチレン性不飽和基を有するアクリル樹脂は、耐アルカリ性、解像度及び弾性復元率の観点から、重量平均分子量が３，０００〜２００，０００であり、ジシクロ環または、トリシクロ環を有するモノマー３〜７０質量％、水酸基を有するモノマー５〜５０質量％、及びＮ−置換マレイミド基を有するモノマー５〜５０質量％を含有するモノマー成分を重合して得られる重合体（a）に、下記一般式（１）で表されるエチレン性不飽和基含有イソシアネートを１〜３０質量％付加させた重合体であることが好ましい。
【０００６】
【化１】
2010237449.tif 000002
（一般式（１）中、Ｒ１は、水素原子またはメチル基を示し、Ｘは炭素数２〜６個の直鎖状または分岐鎖状のアルキレン基、または−Ｒ２−ＯＣＯＮＨ−Ｒ３−を示し、該Ｒ２は、炭素数２〜６個の直鎖状または分岐鎖状のアルキレン基を示し、Ｒ３はジイソシアネート化合物の残基を示す。）
また、前記（E）成分であるエチレン性不飽和基を有するリン酸エステルは、密着性向上の観点から、一般式（２）で表される化合物であることが好ましい。
【０００７】
【化２】
2010237449.tif 000003
（一般式（２）中、Ｒ４は水素またはメチル基を示し、Ｒ５は炭素数１〜５のアルキレン基を示し、ｎは０〜５の整数を示し、ａは１〜３の整数を示す。）
【０００８】
また、本発明は、上記に記載の感光性樹脂組成物を用いて基板上にフォトスペーサーを形成することを特徴とするカラーフィルタの製造方法に関する。
また、本発明は、上記に記載の方法により製造されたカラーフィルタを有することを特徴とするカラー表示装置に関する。
【発明の効果】
【０００９】
本発明の感光性樹脂組成物は、高精細で、密着性も良く、更に現像残渣のないフォトスペーサーを付与することができ、この感光性樹脂組成物を用いたカラーフィルタの製造方法及びそれにより得られたカラー表示装置は、高精細で、密着性も良く、更に現像残渣のないフォトスペーサーを形成でき、光漏れやコントラストの低下のない高品位のカラーフィルタやカラー表示装置を提供することができる。
【発明を実施するための形態】
【００１０】
＜感光性樹脂組成物＞
本発明の感光性樹脂組成物は、（Ａ）エチレン性不飽和基を有する樹脂、（Ｂ）光重合性化合物、（Ｃ）光重合開始剤、（Ｄ）有機溶剤及び（Ｅ）エチレン性不飽和基を有するリン酸エステル、とを含有する。以下、各成分について詳細に説明する。
なお、本発明における（メタ）アクリル酸とはアクリル酸及びそれに対応するメタクリル酸を意味し、（メタ）アクリレートとはアクリレート及びそれに対応するメタクリレートを意味し、（メタ）アクリロイル基とはアクリロイル基及びそれに対応するメタクリロイル基を意味する。
【００１１】
（Ａ）エチレン性不飽和基を有するアクリル樹脂
本発明で用いる（Ａ）エチレン性不飽和基を有するアクリル樹脂は、ジシクロ環もしくはトリシクロ環を有するモノマー（ａ１）、水酸基を有するモノマー（ａ２）及びＮ−置換マレイミド基を有するモノマー（ａ３）を含有するモノマー成分を重合して得られる重合体（ａ）に、エチレン性不飽和基含有イソシアネート（ｂ）を付加することにより得られるアクリル樹脂であることが好ましい。
ジシクロ環もしくはトリシクロ環を有するモノマー（ａ１）としては、ビニル重合可能なビニルモノマーであることが好ましく、例えばジシクロペンテニル（メタ）アクリレート等のジシクロアルケニル（メタ）アクリレート；ジシクロペンテニルオキシエチル（メタ）アクリレート等のジシクロアルケニルオキシアルキル（メタ）アクリレート；メタクリロイルオキシトリシクロ［５．２．１．０2,6］デカン等のトリシクロ［５．２．１．０2,6］デシル基を有する（メタ）アクリレート等が挙げられる。これらの中でも、負荷をかけた際の変位量及び負荷を取り除いた後の弾性復元率の観点からは、トリシクロ［５．２．１．０2,6］デシル基を持ったメタクリレートが好ましく、メタクリロイルオキシトリシクロ［５．２．１．０2,6］デカンがより好ましい。
モノマー（ａ１）は、１種を単独で用いてもよいし、２種以上を併用してもよい。
モノマー（ａ１）の使用量は、全モノマー成分の合計量に対して、３〜７０質量％であり、好ましくは５〜６５質量％であり、より好ましくは１０〜６０質量％、更に好ましくは３０〜６０質量％である。３質量％未満の場合は、耐熱性が低下し、７０質量％を超える場合は、得られる樹脂の粘度が高いことからハンドリング性が悪くなり、カラーフィルタ上に目的とする膜厚で塗布することが困難となる。
【００１２】
水酸基を有するモノマー（ａ２）としては、ビニル重合可能なビニルモノマーが好ましく、例えば、２−ヒドロキシエチル（メタ）アクリレート、２−ヒドロキシプロピル（メタ）アクリレート、４−ヒドロキシブチル（メタ）アクリレート等のヒドロキシアルキル（メタ）アクリレート（アルキル基部位の炭素数は好ましくは１〜１０、より好ましくは１〜５である。）；ｐ−ヒドロキシスチレン等のヒドロキシスチレン等が挙げられる。これらの中でも、ヒドロキシアルキル（メタ）アクリレートが好ましく、２−ヒドロキシエチル（メタ）アクリレートがより好ましい。
モノマー（ａ２）は、１種を単独で用いてもよいし、２種以上を併用してもよい。
モノマー（ａ２）の使用量は、全モノマー成分の合計量に対して、５〜５０質量％であり、１０〜４０質量％が好ましく、１５〜３５質量％がより好ましい。５質量％未満の場合は、パターン形成時間が遅くなり、本発明の特性が得られない。５０質量％を超える場合は、得られる樹脂の粘度が高く、また、極性の低い溶剤に対しては、得られる樹脂が白濁する傾向がある。
【００１３】
Ｎ−置換マレイミド基を有するモノマー（ａ３）としては、Ｎ−２−メチルヘキシルマレイミド等のＮ−アルキルマレイミド（アルキル基部位の炭素数は好ましくは１〜１０である。）；Ｎ−シクロヘキシルマレイミド、Ｎ−２−エチルシクロヘキシルマレイミド、Ｎ−２−クロロシクロヘキシルマレイミド等のＮ−シクロヘキシルマレイミド類；Ｎ−フェニルマレイミド、Ｎ−２−メチルフェニルマレイミド、Ｎ−２−エチルフェニルマレイミド、Ｎ−２−クロロフェニルマレイミド等のＮ−フェニルマレイミド類等が挙げられる。これらの中でも、透明性及び溶解性の観点から、Ｎ−シクロヘキシルマレイミド類が好ましく、Ｎ−シクロヘキシルマレイミド、Ｎ−２−メチルシクロヘキシルマレイミドがより好ましい。
モノマー（ａ３）は、１種を単独で用いてもよいし、２種以上を併用してもよい。
モノマー（ａ３）の使用量は、全モノマー成分の合計量に対して、５〜５０質量％であり、１０〜４０質量％が好ましく、１５〜３０質量％がより好ましい。５質量％未満の場合は、熱履歴を受け易く、スペーサーとしての十分な密着性が得られない。また、５０質量％を超える場合、透明性が低下する恐れがある他、スペーサーとしたとき、硬化物が脆くなり、負荷がかかった際に欠けが生じることがある。
【００１４】
また、本発明の感光性樹脂組成物について、アルカリ現像を可能とする観点から、モノマー成分として更にカルボキシル基を有するモノマー（ａ４）を用いることができる。
モノマー（ａ４）としては、ビニル重合可能なビニルモノマーが好ましく、例えば、アクリル酸、メタクリル酸、イタコン酸、マレイン酸、フマル酸、クロトン酸、シトラコン酸、メサコン酸、α−クロロアクリル酸等が挙げられるが、特にこれらに限定されない。
モノマー（ａ４）は、１種を単独で用いてもよいし、２種以上を併用してもよい。
モノマー（ａ４）を使用する場合、その使用量は、全モノマー成分の合計量に対して、５〜５０質量％が好ましく、８〜４０質量％がより好ましく、１０〜３０質量％が更に好ましい。
【００１５】
上記のようにして得られた重合体（ａ）に、エチレン性不飽和基含有イソシアネート（ｂ）を付加させることにより、成分（Ａ）のエチレン性不飽和基を有するアクリル樹脂を合成する。
エチレン性不飽和基含有イソシアネート（ｂ）としては、下記一般式（１）
【００１６】
【化３】
2010237449.tif 000004
で表されるイソシアネート；下記一般式（２）
【００１７】
【化４】
2010237449.tif 000005
で表されるヒドロキシアルキル（メタ）アクリレートと下記一般式（３）
【００１８】
【化５】
2010237449.tif 000006
で表されるジイソシアネート化合物のモル比１：１の反応生成物等が挙げられる。これらの中でも、一般式（１）で表されるイソシアネートが好ましい。
上記一般式（１）〜（３）中、Ｒ１は、水素原子又はメチル基を表す。
また、Ｘは、主鎖炭素数２〜６個の直鎖状または分岐鎖状のアルキレン基又は−Ｒ２−ＯＣＯＮＨ−Ｒ３−を表す。該アルキレン基としては、例えばエチレン基、プロピレン基、トリメチレン基、テトラメチレン基、ヘキサメチレン基等が挙げられる。これらの中でも、エチレン基、プロピレン基、トリメチレン基が好ましく、エチレン基がより好ましい。また、Ｒ２は、炭素数２〜６個の直鎖状または分岐鎖状のアルキレン基であり、例えばエチレン基、プロピレン基、トリメチレン基、テトラメチレン基、ヘキサメチレン基等が挙げられる。これらの中でも、エチレン基が好ましい。Ｒ３は、ジイソシアネート化合物の残基を示し、具体的には、炭素数１〜２０のアルキレン基又は環形成炭素数６〜１２のアリーレン基である。該アルキレン基としては、メチレン基、ジフェニルメチレン基、エチレン基、プロピレン基、トリメチレン基、テトラメチレン基、ヘキサメチレン基、オクタメチレン基、デカメチレン基、ドデカメチレン基等が挙げられる。それらの中でも、炭素数１〜１０のアルキレン基が好ましく、ジフェニルメチレン基、ヘキサメチレン基がより好ましい。また、該アリーレン基としては、フェニレン基、メチルフェニレン基、ジメチルフェニレン基、ナフチレン基等が挙げられる。
【００１９】
一般式（１）で表されるエチレン性不飽和基含有イソシアネートの具体例としては、２−イソシアナトエチル（メタ）アクリレート、３−イソシアナトプロピル（メタ）アクリレート、２−イソシアナト−１−メチルエチル（メタ）アクリレート、２−イソシアナト−１，１−ジメチルエチル（メタ）アクリレート、４−イソシアナトシクロヘキシル（メタ）アクリレート等が挙げられる。これらの中でも、工業的に有用な２−イソシアナトエチル（メタ）アクリレートが好ましい。
また、上記一般式（２）における、Ｙは、炭素数２〜６個のアルキレン基を表し、Ｘが表す炭素数２〜６個のアルキレン基の例示と同様のものが挙げられる。それらの中でも、エチレン基、プロピレン基、トリメチレン基が好ましく、エチレン基、トリメチレン基がより好ましく、エチレン基が更に好ましい。
一般式（３）中、Ｚは、メチレン基、ジフェニルメチレン基、エチレン基、プロピレン基、トリメチレン基、テトラメチレン基、ヘキサメチレン基、オクタメチレン基、デカメチレン基等の好ましくは主鎖炭素数１〜１０個のアルキレン基；フェニレン基、メチルフェニレン基（トリレン基）等のアリーレン基；シクロへキシレン基、メチルシクロへキシレン基、シクロオクチレン基等のシクロアルキレン基；ｍ−キシリレン基、ｐ−キシリレン基等のキシリレン基等；ピリジレン基等を表す。
【００２０】
一般式（３）で表されるジイソシアネート化合物の具体例としては、ヘキサメチレンジイソシアネート、２，４−又は２，６−トリレンジイソシアネート（ＴＤＩ）、４，４'−ジフェニルメタンジイソシアネート（ＭＤＩ）、３−イソシアナトメチル−３，５，５−トリメチルシクロヘキシルイソシアネート（ＩＰＤＩ、イソホロンジイソシアネート）、ｍ−又はｐ−キシリレンジイソシアネート、１，３−又は１，４−ビス（イソシアナトメチル）シクロヘキサン、リジンジイソシアネート、ピリジンジイルイソシアネート等が挙げられる。
【００２１】
エチレン性不飽和基含有イソシアネート（ｂ）の使用量は、重合体（ａ）に対して、１〜３０質量％であり、３〜２０質量％がより好ましく、５〜１８質量％が更に好ましい。
エチレン性不飽和基含有イソシアネート（ｂ）の使用量を１質量％〜３０質量％とすることで、耐アルカリ性、解像度及び弾性復元率をより向上させることができる。
以上のようにして得られる（Ａ）エチレン性不飽和基を有するアクリル樹脂の重量平均分子量は、３，０００〜２００，０００の範囲とし、３，０００〜１００，０００の範囲とすることが好ましく、５，０００〜５０，０００の範囲が更に好ましい。重量平均分子量が、３，０００未満では、耐アルカリ性が低下し、また、２００，０００を超えると感光液にしたときに粘度が高くなり、スピンコートする際の塗布性が低下する傾向があり、実用的ではない。
なお、本明細書及び特許請求の範囲において、重量平均分子量または、数平均分子量は、ゲルパーミエーションクロマトグラフィー（ＧＰＣ）によって測定し、標準ポリスチレンの検量線を用いて換算した値である。
【００２２】
（Ｂ）光重合性化合物
本発明の感光性樹脂組成物に含有させる（Ｂ）光重合性化合物は、メチル（メタ）アクリレート、ベンジル（メタ）アクリレート、ブトキシエチル（メタ）アクリレート、ブトキシトリエチレングリコール（メタ）アクリレート、ＥＣＨ（エピクロルヒドリン）変性ブチル（メタ）アクリレート、ジシクロペンタニル（メタ）アクリレート、ＥＯ（エチレンオキシド）変性ジシクロペンテニル（メタ）アクリレート、Ｎ，Ｎ−ジメチルアミノエチル（メタ）アクリレート、エチルジエチレングリコール（メタ）アクリレート、２−エチルヘキシル（メタ）アクリレート、グリセロール（メタ）アクリレート、ヘプタデカフロロデシル（メタ）アクリレート、２−ヒドロキシエチル（メタ）アクリレート、カプロラクトン変性−２−ヒドロキシエチル（メタ）アクリレート、イソボルニル（メタ）アクリレート、メトキシジプロピレングリコール（メタ）アクリレート、メトキシ化シクロデカトリエン（メタ）アクリレート、フェノキシヘキサエチレングリコール（メタ）アクリレート、ＥＯ変性リン酸（メタ）アクリレート、カプロラクトン変性テトラヒドロフルフリル（メタ）アクリレート、ＥＯ変性ビスフェノールＡジ（メタ）アクリレート、ＥＣＨ変性ビスフェノールＡジ（メタ）アクリレート、ビスフェノールＡジ（メタ）アクリレート、１，４−ブタンジオールジ（メタ）アクリレート、１，３−ブチレングリコールジ（メタ）アクリレート、ジエチレングリコールジ（メタ）アクリレート、グリセロールジ（メタ）アクリレート、ネオペンチルグリコールジ（メタ）アクリレート、ＥＯ変性リン酸ジ（メタ）アクリレート、ＥＣＨ変性フタル酸ジ（メタ）アクリレート、ポリエチレングリコール４００ジ（メタ）アクリレート、ポリプロピレングリコール４００ジ（メタ）アクリレート、テトラエチレングリコールジ（メタ）アクリレート、ＥＣＨ変性１，６−ヘキサンジオールジ（メタ）アクリレート、トリメチロールプロパントリ（メタ）アクリレート、ペンタエリスリトールトリ（メタ）アクリレート、ＥＯ変性リン酸トリ（メタ）アクリレート、ＥＯ変性トリメチロールプロパントリ（メタ）アクリレート、ＰＯ変性トリメチロールプロパントリ（メタ）アクリレート（ＰＯはプロピレンオキシドを意味する。以下同様）、トリス（（メタ）アクリロキシエチル）イソシアヌレート、ペンタエリスリトールテトラ（メタ）アクリレート、ジペンタエリスリトールテトラ（メタ）アクリレート、ジペンタエリスリトールヘキサ（メタ）アクリレート、ジペンタエリスリトールペンタ（メタ）アクリレート等の（メタ）アクリレート等、ウレタン結合を有している光重合性化合物などが挙げられる。
前記ウレタン結合を有している光重合性化合物は、公知のイソシアネート化合物と公知の水酸基を有する多官能（メタ）アクリレート化合物を反応させて得ることができる。該イソシアネート化合物としては、例えば、ヘキサメチレンジイソシアネート等のポリメチレンジイソシアネート；トリレンジイソシアネート等のアリーレンジイソシアネート；イソホロンジイソシアネート等のシクロアルキレンジイソシアネート等が挙げられる。また、水酸基を有する多官能（メタ）アクリレート化合物としては、ペンタエリスリトールトリ（メタ）アクリレート、ジペンタエリスリトールペンタ（メタ）アクリレート等が挙げられる。
使用し得るウレタン結合を有する光重合性化合物の具体例としては、例えばペンタエリスリトールトリ（メタ）アクリレートヘキサメチレンジイソシアネートウレタンプレポリマー、ペンタエリスリトールトリ（メタ）アクリレートトリレンジイソシアネートウレタンプレポリマー、ペンタエリスリトールトリ（メタ）アクリレートイソホロンジイソシアネートウレタンプレポリマー、ジペンタエリスリトールペンタ（メタ）アクリレートヘキサメチレンジイソシアネートウレタンプレポリマー等が挙げられる。成分（Ｂ）は、１種を単独で用いてもよいし、２種以上を併用してもよい。
密着性、弾性復元率を向上できる観点からは、１分子中に（メタ）アクリロイル基が６〜１０であり、数平均分子量が５００〜２０００である光重合性化合物が好ましい。
成分（Ｂ）の含有量は、成分（Ａ）〜（Ｃ）、（Ｅ）の合計量に対して、４０〜６０質量％であり、好ましくは４５〜５５質量％である。４０質量％未満であると、弾性復元率が低くなったり、アルカリ現像不可能となることがあり、一方、６０質量％を超えると、密着性及び塗膜外観が悪くなる。
【００２３】
（Ｃ）光重合開始剤
本発明の感光性樹脂組成物に含有させる光重合開始剤は、公知のものを使用でき、例えばベンゾフェノン、Ｎ，Ｎ′−テトラエチル−４，４′−ジアミノベンゾフェノン、４−メトキシ−４′−ジメチルアミノベンゾフェノン、ベンジル、２，２−ジエトキシアセトフェノン、ベンゾイン、ベンゾインメチルエーテル、ベンゾインイソブチルエーテル、ベンジルジメチルケタール、α−ヒドロキシイソブチルフェノン、チオキサントン、２−クロロチオキサントン、１−ヒドロキシシクロヘキシルフェニルケトン、２−メチル−１−［４−（メチルチオ）フェニル］−２−モルホリノ−１−プロパン、ｔ−ブチルアントラキノン、１−クロロアントラキノン、２，３−ジクロロアントラキノン、３−クロル−２−メチルアントラキノン、２−エチルアントラキノン、１，４−ナフトキノン、９，１０−フェナントラキノン、１，２−ベンゾアントラキノン、１，４−ジメチルアントラキノン、２−フェニルアントラキノン、２−（ｏ−クロロフェニル）−４，５−ジフェニルイミダゾール二量体等が挙げられる。光重合開始剤は、１種を単独で又は２種以上を組み合わせて使用することができる。
光重合開始剤の含有量は、成分（Ａ）〜（Ｃ）、（Ｅ）の合計量に対して、好ましくは０．０１〜１０質量％、より好ましくは０．５〜５質量％、更に好ましくは１〜４質量％である。
光重合開始剤の含有量を上記範囲することで、光感度及び密着性が良好となり、且つ、復元弾性率と変位量を良好にすることができる。
【００２４】
（Ｄ）有機溶剤
本発明の感光性樹脂組成物に含有させる有機溶剤は、例えばケトン化合物、アルキレングリコールエーテル化合物、環状エーテル化合物、アルコール化合物、エステル化合物、芳香族化合物等が挙げられる。
ケトン化合物としては、例えばアセトン、メチルエチルケトン等の好ましくは総炭素数３〜１０のジアルキルケトン；シクロヘキサノン等の好ましくは環形成炭素数５〜８のシクロアルカノン等が挙げられる。
アルキレングリコールエーテル化合物としては、例えばメチルセロソルブ、エチルセロソルブ、プロピルセロソルブ、ブチルセロソルブ、ヘキシルセロソルブ等のアルキルセロソルブ（アルキル基の炭素数は好ましくは１〜５である。）；メチルセロソルブアセテート、エチルセロソルブアセテート、ブチルセロソルブアセテート等のアルキルセロソルブアセテート（アルキル基の炭素数は好ましくは１〜５である。）；エチレングリコールジメチルエーテル等のエチレングリコールジアルキルエーテル（アルキル基の炭素数は好ましくは１〜５である。）；ジエチレングリコールエチルエーテル等のジエチレングリコールモノアルキルエーテル（アルキル基の炭素数は好ましくは１〜５である。）；ジエチレングリコールジメチルエーテル、ジエチレングリコールジエチルエーテル等のジエチレングリコールジアルキルエーテル（アルキル基の炭素数は好ましくは１〜５である。）；プロピレングリコールモノメチルエーテル、プロピレングリコールモノエチルエーテル、プロピレングリコールモノプロピルエーテル、プロピレングリコールモノブチルエーテル等のプロピレングリコールモノアルキルエーテル（アルキル基の炭素数は好ましくは１〜５である。）；プロピレングリコールモノメチルエーテルアセテート等のプロピレングリコールアルキルエーテルアセテート（アルキル基の炭素数は好ましくは１〜５である。）；ジエチレングリコールメチルエーテルアセテート、ジエチレングリコールエチルエーテルアセテート、ジエチレングリコールプロピルエーテルアセテート、ジエチレングリコールイソプロピルエーテルアセテート、ジエチレングリコールブチルエーテルアセテート、ジエチレングリコール−ｔ−ブチルエーテルアセテート等のジエチレングリコールアルキルエーテルアセテート（アルキル基の炭素数は好ましくは１〜５である。）；トリエチレングリコールメチルエーテルアセテート、トリエチレングリコールエチルエーテルアセテート、トリエチレングリコールプロピルエーテルアセテート、トリエチレングリコールイソプロピルエーテルアセテート、トリエチレングリコールブチルエーテルアセテート、トリエチレングリコール−ｔ−ブチルエーテルアセテート等のトリエチレングリコールアルキルエーテルアセテート（アルキル基の炭素数は好ましくは１〜５である。）等が挙げられる。
環状エーテル化合物としては、環形成炭素数５〜８のものが好ましく、例えばテトラヒドロフラン、ジオキサン等が挙げられる。
アルコール化合物としては、炭素数１〜１０のものが好ましく、例えばメチルアルコール、エチルアルコール、イソプロピルアルコール、ｎ−ブチルアルコール、３−メチル−３−メトキシブタノール等が挙げられる。
エステル化合物としては、例えば３−メチル−３−メトキシブチルアセテート、酢酸エチル等が挙げられる。
芳香族化合物としては、例えばベンゼン、トルエン、キシレン等の環形成炭素数６〜１０の芳香族炭化水素；Ｎ−メチル−２−ピロリドン、Ｎ−ヒドロキシメチル−２−ピロリドン等のＮ−ヒドロキシアルキル−２−ピロリドン（アルキル基の炭素数は好ましくは１〜５である。）等が挙げられる。
有機溶剤は、１種を単独で又は２種以上を組み合わせて用いることができる。有機溶剤の含有量は、成分（Ａ）〜（Ｄ）、（Ｅ）の合計量に対して、好ましくは４０〜９５質量％であり、より好ましくは５０〜９０質量％であり、更に好ましくは６０〜８０質量％である。有機溶剤の含有量を上記範囲にすることにより、感光性樹脂組成物が適切な粘度となり、塗布性が良好となり、且つ塗布ムラが発生し難い。
【００２５】
（Ｅ）エチレン性不飽和基を有するリン酸エステル
本発明で使用するエチレン性不飽和基を有するリン酸エステルは、一般式（２）で表される化合物であることが好ましい。
【００２６】
【化６】
2010237449.tif 000007
（一般式（２）中、Ｒ４は、水素またはメチル基を示し、Ｒ５は、炭素数１〜５のアルキレン基を示し、ｎは０〜５の整数を示し、ａは１〜３の整数を示す。）
（Ｅ）成分の含有量は、成分（Ａ）〜（Ｃ）、（Ｅ）の合計量に対して、０．０１〜１０質量％、好ましくは０．１〜５質量％、より好ましくは０．２〜２質量％である。
（Ｅ）成分の含有量を上記範囲することで、光感度及び密着性が良好にすることができる。
【００２７】
本発明の感光性樹脂組成物には、暗反応を抑制するための熱重合禁止剤（ハイドロキノン、ハイドロキノンモノメチルエーテル、ピロガロール、ｔ−ブチルカテコール等）、基板との密着性を向上させるためのカップリング剤（ビニル基、エポキシ基、アミノ基、メルカプト基等を有したシランカップリング剤やイソプロピルトリメタクリロイルチタネート、ジイソプロピルイソステアロイル−４−アミノベンゾイルチタネート等）を必要に応じて適宜使用することができる。
更に、本発明の感光性樹脂組成物には、膜の平滑性を向上させるための界面活性剤も必要に応じて適宜使用することができる。界面活性剤としては、例えばカチオン系、アニオン系、ノニオン系、両性、シリコーン系、フッ素系等の公知の界面活性剤が挙げられる。
【００２８】
カチオン系界面活性剤としては、ドデシルトリメチルアンモニウムクロリド、オクタデシルトリメチルアンモニウムクロリド等のアルキルトリメチルアンモニウム塩；ジオクタデシルジメチルアンモニウムクロリド等のジアルキルジメチルアンモニウム塩；ベンジルジメチルオクタデシルアンモニウムクロリド、ベンジルジメチルテトラデシルアンモニウムクロリド等のアルキルベンジルジメチルアンモニウム塩等が挙げられる。
アニオン系界面活性剤としては、ドデシル硫酸ナトリウム等のモノアルキル硫酸塩；アルキルポリオキシエチレン硫酸塩；アルキルベンゼンスルホン酸塩；モノアルキルリン酸塩等が挙げられる。
ノニオン系界面活性剤としては、例えばポリオキシエチレンラウリルエーテル、ポリオキシエチレンステアリルエーテル、ポリオキシエチレンオレイルエーテル等のポリオキシエチレンアルキルエーテル類；ポリオキシエチレンｎ−オクチルフェニルエーテル、ポリオキシエチレンｎ−ノニルフェニルエーテル等のポリオキシエチレンアルキルフェニルエーテル類；ポリエチレングリコールジラウレート、ポリエチレングリコールジステアレート等のポリエチレングリコールジエステル類；ソルビタン脂肪酸エステル類；脂肪酸変性ポリエステル類；第三級アミン変性ポリウレタン類；ポリエチレンイミン類が挙げられる。
両性界面活性剤としては、アルキルジメチルアミンオキシド、アルキルカルボキシベタイン等が挙げられる。
また、界面活性剤としては市販品を使用してもよく、商品名としては、例えばＫＰ（シリコーン系、信越化学工業株式会社製）、ポリフロー（シリコーン系・アクリル系、共栄社化学株式会社製）、エフトップ（登録商標）（アニオン系、株式会社トーケムプロダクツ製）、メガファック（登録商標）（フッ素系、大日本インキ化学工業株式会社製）、フタージェント（登録商標）（フッ素系、株式会社ネオス製）、フロラード（フッ素系、住友スリーエム株式会社製）、アサヒガード（登録商標）、サーフロン（以上、フッ素系、旭硝子株式会社製）、Ｄｉｓｐｅｒｂｙｋ（登録商標）（ノニオン系、ビックケミー・ジャパン株式会社製）、ソルスパース（アストラゼネカ株式会社製）、アジスパー（登録商標）（味の素ファインテクノ株式会社製）等が挙げられる。
界面活性剤は、１種を単独で使用してもよいし、２種以上を併用してもよい。界面活性剤の使用量は、成分（Ａ）〜（Ｃ）、（Ｅ）の合計量１００質量部に対して、好ましくは５質量部以下であり、より好ましくは２質量部以下である。
更に、上記成分以外にも、紫外線吸収剤、酸化防止剤等の各種添加剤を、本発明の効果を損なわない範囲内で使用することもできる。
【００２９】
＜感光性樹脂組成物の製造方法＞
感光性樹脂組成物は、上記成分（Ａ）〜（Ｅ）及び必要に応じて使用する界面活性剤と混合し、超音波分散機、三本ロール、ボールミル、サンドミル、ビーズミル、ホモジナイザー、ニーダー等の分散・混練装置により、十分に混練・分散させることにより製造できる。
【００３０】
＜カラーフィルタ及びカラー表示装置＞
本発明では、公知の感光性着色樹脂組成物又は本発明の感光性樹脂組成物に公知の着色顔料を含有させた感光性着色樹脂組成物を基板上に塗布して感光層を形成し、露光及び現像することにより、着色画素を製造することができる。ここで、感光性着色樹脂組成物の塗付方法としては、感光液を基板に直接塗布するか、又は感光液を一旦支持体に塗布して成膜した後、基板に形成する方法が挙げられる。
なお、着色画素として、青色画素、赤色画素、緑色画素及び黒色画素等を順次形成し、フォトスペーサーを形成することによりカラーフィルタを製造することができる。
カラーフィルタを製造する際に使用する基板としては、用途により適宜選択されるが、例えば、白板ガラス、石英ガラス、合成石英ガラス、青板ガラス、シリカコート青板ガラス等の透明ガラス板；ポリエステル樹脂、ポリカーボネート樹脂、アクリル樹脂、塩化ビニル樹脂等の合成樹脂製シート、フィルム又は板；アルミニウム板、銅板、ニッケル板、ステンレス板等の金属板；その他セラミック板；光電変換素子を有する半導体基板等が挙げられる。これらの基板には、予めクロム蒸着等によりブラックマトリックスが形成されていてもよい。
感光性着色樹脂組成物を用いて基板上へ感光層を形成するには、感光性着色樹脂組成物を基板に直接塗布する方法が簡便である。
感光性着色樹脂組成物を基板に直接塗布する方法としては、スリットコーター塗布、ロールコーター塗布、スピンコーター塗布、スプレー塗布、ホエラー塗布、ディップコーター塗布、カーテンフローコーター塗布、ワイヤーバーコーター塗布、グラビアコーター塗布、エアナイフコーター塗布等がある。塗布後、５０〜１３０℃で１〜３０分乾燥（又は真空乾燥により乾燥）することが好ましい。
このようにして形成された感光層の厚みは、用途によって適宜定まるが、通常、０．１〜３００μｍの範囲が好ましい。また、カラーフィルタに用いる場合には、０．２〜１０μｍの範囲が好ましい。
【００３１】
基板上に形成された感光層への露光は、その感光層に活性光線を画像状に照射することにより行なうことができる。露光時の光量は、通常、１０〜５００ｍＪ／ｃｍ2とすることが好ましい。これにより露光部の膜を硬化させることができる。露光に際し、その膜の表面にポリビニルアルコール等の酸素遮断膜を０．５〜３０μｍの厚みで形成し、その上から露光してもよい。
活性光線の光源としては、例えば、カーボンアーク灯、超高圧水銀灯、高圧水銀灯、キセノンランプ、メタルハライドランプ、蛍光ランプ、タングステンランプ、可視光レーザー等が好適である。これらの光源を用いてフォトマスクを介したパターン露光や走査による直接描写等を行なうことにより画像状に活性光線を照射する。
上記の露光に続いて現像を行なう。
現像は、水酸化ナトリウム、水酸化カリウム、炭酸ナトリウム、メタケイ酸ナトリウム等の無機アルカリ、モノエタノールアミン、ジエタノールアミン、トリエタノールアミン、テトラメチルアンモニウムヒドロキシド、トリエチルアミン、ｎ−ブチルアミン等の有機塩基、又は塩を含む水溶液（アルカリ現像液）、有機溶剤等の現像液を吹き付けるか、現像液に浸漬する等して未露光部を除去する。このような現像により、画像に対応した硬化膜の着色画像パターン（着色画素）を得ることができる。
現像後、更に、着色画素をより強固に硬化させるため、ポストベークを行なうことが好ましい。ポストベーク温度は６０〜２８０℃が好ましく、加熱時間は、通常、１〜６０分間が好ましい。
以上の様にして、異なる３〜７色の着色画素の製造を順次行なうことが好ましい。例えば、先にクロム蒸着等により形成したブラックマトリックス上に、赤、緑、青の着色画素を順次形成してもよいし、赤、緑、青の着色画素を形成した後に、これらの着色画素の隙間に公知の黒色の画像形成材料を用いてブラックマトリックスを形成してもよい。赤、緑、青の着色画素形成順序は任意である。
こうして得られるカラーフィルタ上に、本発明の感光性樹脂組成物を膜厚が好ましくは０．１〜２０μｍになるように塗布し、４０〜１３０℃で１〜６０分間乾燥する。次いで、フォトスペーサー形成用のフォトマスクを通して１０〜５００ｍＪ／ｃｍ2の光量で活性光線を照射する。その後、アルカリ現像してから好ましくは６０〜２８０℃でポストベークを行うことにより、フォトスペーサーを上記カラーフィルタ上に形成し、カラー表示装置を製造することができる。
本発明のフォトスペーサーは、円柱状にした時に好適である。円柱状とした時の高さは、３〜５μｍであることが好ましく、３．５〜４．５μｍであることがより好ましい。また、直径は、２０〜３０μｍであることが好ましく、２２〜２８μｍであることがより好ましい。
【００３２】
本発明のカラー表示装置は、上記方法により製造されたカラーフィルタを有するものであるが、該方法により製造されたカラーフィルタを具有した液晶表示デバイスを用いたカラー表示装置をも含む。このような液晶表示デバイスを用いたカラー表示装置の場合には、通常、基板上に上記の方法により着色画素を形成し、その表面を覆う樹脂等により平坦化層と、電極及び配向膜に挟まれた液晶層を有した液晶セル、必要に応じて、この液晶セルの外側に偏光膜、反射板、位相差板、光源等を配置し、液晶素子として用いられる。
【実施例】
【００３３】
本発明を実施例により具体的に説明するが、本発明はこれらによって制限されるものではない。
実施例及び比較例で使用した樹脂の合成に用いた材料の配合表を表１に示し、樹脂の合成方法を下記に示した。
実施例及び比較例で使用した感光性樹脂組成物の配合比率を表２に示し、実施例及び比較例の感光特性と密着性試験の評価結果を纏めて表３に示した。
【００３４】
（密着性試験方法）
５０℃-温水超音波試験（超音波洗浄器：株式会社エスエヌディ  型番ＵＳ-１）にて、ＩＴＯ基板上に成膜しパターニングしたサンプルを１０分間浸漬し、前後の密着性を目視にて確認した。
マスクサイズ直径１０μｍパターン３５個×９０個（３１５０個）について剥離した数を測定し、剥離せず密着していた個数を１００分率で評価した。
【００３５】
＜樹脂Ａの合成＞
（1）1リットルの４つ口フラスコに３２０ｇのプロピレングリコールモノメチルエーテルアセテートを秤取り、Ｎ２でバブリングしながら、液温を９０℃に保った。（2）１リットルビーカー内で２７５ｇのプロピレングリコールモノメチルエーテルアセテート、ジシクロ環または、トリシクロ環を有するモノマーとしてメタクリロイルオキシトリシクロ［５．２．１．０2,6］デカン（日立化成工業株式会社製、ＦＡＮＣＲＹＬ ＦＡ−５１３Ｍ）１０１．３ｇ、Ｎ−置換マレイミド基を有するモノマーとしてＮ−シクロヘキシルマレイミド４５ｇ、水酸基を有するモノマーとして２−ヒドロキシエチルメタクリレート４５ｇを混合し、Ｎ２でバブリングしながら溶解させた。Ｎ−シクロヘキシルマレイミドの溶解を確認した後、２，２′−アゾビスイソブチロニトリル３ｇを溶解させた。（2）で得られた溶液を（1）の４つ口フラスコ中の９０℃のプロピレングリコールモノメチルエーテルアセテートに３時間かけて連続的に滴下し、その後３時間９０℃に保った。３時間、９０℃に保っている間、数回に分けて４０ｇのプロピレングリコールモノメチルエーテルアセテートの中にあらかじめ溶解させておいた２，２′−アゾビスイソブチロニトリル０．６ｇを残存モノマ低減のため添加した。合計６時間、９０℃で反応を行なった後、１２０℃まで液温を上昇させ、その後、１時間、１２０℃に保ち、自然冷却した。更に、エチレン性不飽和基含有イソシアネートとして２−イソシアナートエチルメタクリレート３１ｇ、ジブチル錫ジラウレート０．３ｇを添加し、７０℃で４時間撹拌し、表１に記載の樹脂Ａを得た。樹脂の重量平均分子量は、２５，０００であった。
【００３６】
（実施例１）
（１）感光性樹脂組成物の製造
プロピレングリコールモノメチルエーテルアセテート１７．２１ｇに上記で合成した樹脂Ａ：１６．７１ｇと、（Ｂ）光重合性化合物としてジペンタエリスリトールヘキサアクリレート：５．８５ｇ、（Ｃ）光重合開始剤としてベンゾフェノン：０．１１ｇ、及びＮ，Ｎ′−テトラエチル−４，４′−ジアミノベンゾフェノン：０．０６ｇ、（Ｅ）エチレン性不飽和基を有するリン酸エステルとして２−ヒドロキシエチルメタクリレートの６−ヘキサノリド付加重合物と無水リン酸との反応生成物（商品名：ＰＭ−２１、日本化薬株式会社製、一般式（２）中、Ｒ４が、メチル基、Ｒ５がエチレン基、ｎ及びａが１であるエチレン性不飽和基を有するリン酸エステル）：０．０６ｇを加えて混合し、表２に示す組成の感光性樹脂組成物を含む感光液を得た。
【００３７】
（２）フォトスペーサーの形成
（１）の感光液を、ＩＴＯ基板上にスピンコート法により塗布し、さらに９０℃で３分間乾燥を行い、膜厚約６．０μｍの膜を形成した。得られた膜に、フォトマスクを通して超高圧水銀灯によりに２００ｍＪ／ｃｍ２の露光を行った。その後、アルカリ現像液にて４０秒間現像して、ガラス基板上に円形状のフォトスペーサーを得た。その後、２５０℃で３０分間ポストベークした。この時、フォトスペーサーの高さは６．０μｍ、直径１３．０μｍであった。その時の、密着性試験結果を表３に示した。
【００３８】
（比較例１）
実施例１の（１）感光性樹脂組成物の製造において添加剤として加えた（Ｅ）成分（２-ヒドロキシエチルメチルメタクリレートの６-ヘキサノリド付加重合物と無水リン酸との反応生成物）を除いた以外は実施例１と同様にして、プロピレングリコールモノメチルエーテルアセテート１７．１５ｇに樹脂Ａ：１６．７９ｇと、多官能光重合剤化合物としてジペンタエリスリトールヘキサアクリレート：５．８８ｇ、光開始剤としてベンゾフェノン：０．１２ｇ、及びＮ，Ｎ′−テトラエチル−４，４′−ジアミノベンゾフェノン：０．０６ｇを加えて混合し、感光性樹脂組成物を製造した。この時、フォトスペーサーの高さは６．２μｍ、直径１３．１μｍであった。その時の、密着性試験結果を表３に示した。
【００３９】
【表１】
2010237449.tif 000008
【００４０】
【表２】
2010237449.tif 000009
【００４１】
【表３】
2010237449.tif 000010
【００４２】
本発明の(Ａ)〜（Ｅ）成分を含有する感光性樹脂組成物を用いて得られるフォトスペーサーは、アルカリ現像液に耐性を有し、スペーサー高さが減少することなく、また、現像残渣がなく良好で、高密着性であった。これに対し、（Ｅ）成分のエチレン性不飽和基を有するリン酸エステルを用いない比較例１は、密着性に劣っていた。